КОМПОЗИЦИОННОЕ ВЯЖУЩЕЕ
COMPOSITE BONDING MATERIAL

Изобретение относится к строительной индустрии, а именно к производству вяжущих.
Из существующего уровня техники известно вяжущее для бетонной смеси и строительного раствора, содержащее, мас.%:
адипиновый щелочной пластификатор
0,1-0,2
молотая силикат-глыба
1-2
портландцемент
остальное,
причем пластификатор вводят вместе с водой затворения (SU №1310359 А1,15.05.1987).
Недостатком известной сырьевой смеси является высокий расход вяжущего. Задачи, на решения которых направлено предлагаемое решение, - снижение расхода вяжущего.
2
Вышеупомянутый недостаток исключается тем, что композиционное вяжущее, содержащее портландцемент, силикат-глыбу, пластификатор и воду, содержит силикат-глыбу с удельной поверхностью от 700 до 750 м/кг, в качестве пластификатора - суперпластификатор Melflux 1641 F и дополнительно - растворимое натриевое стекло и кремнефтористый натрий при следующем соотношении компонентов, вес.%:
портландцемент
60-64
растворимое натриевое стекло
1,63-3,28
указанная силикат-глыба
1,43-2,88
кремнефтористый натрий
1,73-0,86 кг
суперпластификатор Melflux 1641 F
0,5-0,25 кг
вода
остальное
Использование силикатных добавок способствует увеличению активности портландцемента, а введение суперпластификатора Melflux 1641 F в системе силикатных добавок значительно увеличивает прочность цементного камня и, в частности, в мелкозернистом бетоне в результате снижения водопотребности бетонной смеси.
Суперпластификатор Melflux 1641 F производится немецкой фирмой «SKW Trostberg AG», Германия (табл.1).
Действие пластификаторов нового типа Melflux основано на совокупности электростатического и стерического (пространственного) эффекта, который достигается с помощью боковых гидрофобных полиэфирных цепей молекулы поликарбоксилатного эфира (рисунок 1). За счет этого водоредуцирующее действие таких суперпластификаторов в несколько раз сильнее, чем у обычных.
В зависимости от условий синтеза получают поликарбоксилаты с различными длинами боковых полиэфирных цепочек. Это позволяет создавать материалы с разным соотношением стерического эффекта и анионной активности.
Принцип действия основывается на рассеянии статических зарядов и пространственной стабилизации частиц вяжущего вещества, что приводит к их высокоэффективному диспергированию и дефлокуляции. Таким образом, подвижность и перерабатываемость пластифицированного раствора значительно увеличивается, а водопотребность смеси существенно снижается.
Таблица 1
Основные характеристики суперпластификатора Melflux 1641 F
Тип
Melflux 1641 F
Химическая основа
поликарбоксилат
Метод получения
распылительная сушка из раствора, полученного в результате поликонденсации
Форма
порошок
Цвет
желтоватый
Насыпная плотность, кг/м<sup>3</sup>
400-600
Летучие (потери при нагревании), мас.%
макс. 2,0
рН 20% раствора при 20°С
6,5-8,5
Рекомендуемая дозировка (мас.% на вес вяжущего)
0,05-1,5
Рекомендуемое вяжущее
ПЦ
Срок хранения, не более
1 год
2
Экспериментально установлено, что увеличение удельной поверхности фракционного состава силикат-глыбы, например, до 739,6 м/кг способствует увеличению прочности цементного камня.
2
3
Пример. Силикат-глыбу дробят, а затем измельчают до удельной поверхности 740,0 м/кг в количестве 2 вес.%, смешивают с кремнефтористым натрием 1 вес.%, затем в данную смесь кремнеземистых добавок вводят растворимое натриевое стекло плотностью 1,25 кг/м 3 вес.% и тщательно смешивают с добавлением суперпластификатора «Melflux 1641 F» 0,5 вес.%, полученную смесь вводят в портландцемент 60 вес.%, перемешивают и добавляют 33,5 вес.% воды. Суспензию вяжущего вещества перемешивают и применяют по назначению, например для получения минеральных клеевых композитов или для изготовления высокопрочных стеновых камней из мелкозернистого бетона. Для этих целей необходимо указанное вяжущее в соотношении к наполнителю (песку) 1:3 тщательно смешать и применять по назначению.
Полученный мелкозернистый бетон набирал прочность в течение 28 суток в нормальных условиях и имеет следующие характеристики:
3
средняя плотность - 2200 кг/м
предел прочности на сжатие - 78-82 МПа
При этом расход вяжущего вещества на 30-40% меньше аналогов.
Композиция вяжущего по данной разработке может найти широкое применение при изготовлении бетонных изделий различного ассортимента.